(57)【特許請求の範囲】
【請求項１】
六価クロムの検知に用いる検知体において、
被検知体に接触して前記被検知体から六価クロムを溶出するための溶出部と、
前記溶出部の前記被検知体に接触していない側に積層され、前記溶出部で溶出された六価クロムを検出する物質を含んだ反応部と、
を有することを特徴とする検知体。
【請求項２】
前記物質は、六価クロムと反応して変色することを特徴とする請求項１記載の検知体。
【請求項３】
前記溶出部は、前記被検知体からの六価クロムの溶出に用いられる液を保持することができるように構成されていることを特徴とする請求項１または２記載の検知体。
【請求項４】
前記被検知体から六価クロムを溶出する際のｐＨを測定するためのｐＨ測定部を有することを特徴とする請求項１または２記載の検知体。
【請求項５】
前記被検知体から六価クロムを溶出する際のｐＨが前記溶出部と異なる他の溶出部を１または２以上有していることを特徴とする請求項１または２記載の検知体。
【請求項６】
前記溶出部は、前記液を保持することのできる空孔を有していることを特徴とする請求項３の検知体。
【発明の詳細な説明】
【技術分野】
【０００１】
本発明は検知体に関し、特に六価クロムを検知するための検知体に関する。
【背景技術】
【０００２】
従来、ねじ等のメッキや板金等には、その防食性向上を図る等の目的で、クロメート処理が広く利用されてきた。これまでのクロメート処理には、主に六価クロムが使用されていたが、より安全性を高めるため、現在は六価クロメート処理が規制される傾向にあり、替わって三価クロムを使用した三価クロメート処理が注目され始めている。クロメート処理品は、現在広く用いられているが、今後、各種製品の部材・部品中のクロムの有無、特に六価クロムの有無を判別する手法が必要になってくるものと考えられる。
【０００３】
部品等の六価クロムの検知方法としては、例えば、そのような部品等から液中に六価クロムを溶出しそれをジフェニルカルバジドと反応させてその変色状態（色や吸光度）を調べるジフェニルカルバジド法や、部品等を適当に加工してＡＥＳ（Auger Electron Spectroscopy）、ＳＡＭ（Scanning Auger electron Microscopy）、ＸＰＳ（X-ray Photoelectron Spectroscopy）等の分析機器を用いて評価する方法がある。
【０００４】
なお、従来、様々な分野で各種検知手法が提案されており、例えば、亜硝酸イオン検知紙を用いて亜硝酸イオン濃度を簡易測定する方法（特許文献１参照）、透水性フィルムの片面に水分によって発色する発色層を設けた水分検知ラベルを用いて水分を検知する方法（特許文献２参照）、フィルム状の支持体にガスの成分と接触して発色する検知試薬を担持したガス検知体を用いてガスを検知する方法（特許文献３参照）等が提案されている。
【特許文献１】特開２００５−７６０３８号公報
【特許文献２】特開平１０−９０２４４号公報
【特許文献３】特開平９−２１０９８５号公報
【発明の開示】
【発明が解決しようとする課題】
【０００５】
複数の部品等を一括して入手する場合には、付属する品質データの利用や抜き取り検査等の分析・評価によって六価クロムの有無を知ることができ、比較的容易にそれら部品等の品質が保証できる。
【０００６】
しかし、既成の組み立て品や他メーカーから供給されるＯＥＭ（Original Equipment Manufacture）品は、クロメート処理した部品等とそうでない部品等とが混在している可能性がある。六価クロムが使用されているか否かを知るためには、その組み立て品等を分解し、分解した各部品等についてそれぞれ分析・評価を行わなければならなくなる。特に、分析機器を用いて六価クロムの検出を行う場合には、分解した部品等をさらに各分析機器に適した形に加工しなければならないことが多い。このように、組み立て品等の六価クロムについての品質保証データを取得するためには、多大な労力と時間が必要であり、さらに、それに伴うコストの増加も無視できない。
【０００７】
また、六価クロメート処理品の代替品とされる三価クロメート処理品は、六価クロメート処理品と外観上の見分けがつきにくく、これらの部品等が混在している場合にも、各部品等についてそれぞれ分析・評価を行わなければならないため、同様の問題が生じる。さらに、現在は、六価クロメート処理から三価クロメート処理への移行期であって、三価クロメート皮膜に六価クロムが混入するといったことも起こり得る。
【０００８】
本発明はこのような点に鑑みてなされたものであり、六価クロムを簡易に検知することのできる検知体を提供することを目的とする。
【課題を解決するための手段】
【０００９】
本発明では上記課題を解決するために、六価クロムの検知に用いる検知体において、被検知体に接触して前記被検知体から六価クロムを溶出するための溶出部と、前記溶出部の前記被検知体に接触していない側に積層され、前記溶出部で溶出された六価クロムを検出する物質を含んだ反応部と、を有することを特徴とする検知体が提供される。
【００１０】
このような検知体によれば、被検知体に接触する溶出部で、その被検知体から六価クロムが溶出され、反応部に含まれている物質が、溶出部で溶出された六価クロムを検出する。溶出部を被検知体に接触させれば被検知体の六価クロムの有無を判別することができるため、六価クロムの検知が簡易に行えるようになる。
【発明の効果】
【００１１】
本発明では、検知体を、被検知体の六価クロムを溶出するための溶出部と、溶出部の被検知体に接触していない側に積層され、溶出された六価クロムを検出する物質を含んだ反応部を有する構成にした。これにより、被検知体を分解したり加工したりすることなく、その溶出部を被検知体に接触させるのみで被検知体の六価クロムの有無を判別することができる。そのため、六価クロムの検知を容易かつ迅速に、低コストで行うことができる。
【発明を実施するための最良の形態】
【００１２】
以下、本発明の実施の形態を、図面を参照して詳細に説明する。
まず、六価クロムの検知に用いる検知体とその検知の原理について説明する。
図１は検知体の概略図である。
【００１３】
検知体１は、層状の溶出部２と反応部３が積層された構成を有している。検知体１は、例えば、シール状に形成されており、溶出部２側を被検知体である評価対象に貼り付けて、溶出部２の全部または一部をその評価対象の表面に密着させることができるようになっている。
【００１４】
溶出部２には、評価対象の表面と密着したときにその評価対象から六価クロムを溶出させるための水または薬液（アセトン、エタノール等）が含有されている。溶出部２は、六価クロム溶出用の水や薬液を一定時間保持しておくことができ、かつ、そのような水や薬液によって評価対象の表面から溶出された六価クロムを固定しないような材質で構成されている。なお、溶出部２の構成例については後述する。
【００１５】
また、反応部３には、六価クロムと反応して変色（発色を含む。以下同じ。）する物質（変色剤）、例えばジフェニルカルバジドが含有されている。検知体１では、溶出された六価クロムが水や薬液を媒介に溶出部２内を移動して反応部３に到達し、反応部３に含有されている変色剤と反応すると、反応部３が変色するようになっている。なお、反応部３の構成例については後述する。
【００１６】
検知体１の平面サイズは、評価対象に応じて任意に設定可能であり、例えば、ねじに用いる場合であればそのねじ頭に貼り付けられる程度の大きさにしたり、より大きな板材等に用いる場合にはそのサイズに応じた大きさにしたりすればよい。また、検知体１の厚みも任意に設定可能であるが、六価クロムの溶出量等を考慮して、その厚み、特に溶出部２の厚みを適切に設定することが望ましい。
【００１７】
なお、上記のような構成の検知体１は、その材質にもよるが、例えば、シート状の溶出部２上に反応部３をシート状に形成する、シート状の反応部３上に溶出部２をシート状に形成する、シート状の溶出部２とシート状の反応部３を貼り合わせる、等の方法で形成することが可能である。
【００１８】
図２から図４は検知体を用いた六価クロムの検知方法の流れを説明する図であって、図２は検知体貼付時の概略図、図３は六価クロム溶出時の概略図、図４は反応部変色時の概略図である。
【００１９】
例えば、評価対象４として、素地層あるいはメッキ層である下地層５の表面に六価クロメート皮膜６が形成されているものを想定する。
検知体１を用いて検知を行う際には、まず、図２に示すように、検知体１を、そのような評価対象４の表面、ここでは六価クロメート皮膜６に、その溶出部２が密着するようにして貼り付ける。その際、溶出部２には、あらかじめ水や薬液を含有させておいたり、あるいは検知体１を評価対象４の表面に貼り付ける直前に水や薬液を含浸させたりして、水や薬液を含有させるようにする。
【００２０】
六価クロメート皮膜６に検知体１が貼り付けられると、溶出部２に含有されている水や薬液によって、図３に示すように、六価クロメート皮膜６から六価クロムが溶出し始める。なお、便宜上、図３では、溶出部２内の六価クロムが溶出した領域を層状に図示している。
【００２１】
そして、一定時間が経過し、図４に示すように、溶出した六価クロムが溶出部２内を移動して反応部３に到達すると、六価クロムが反応部３に含有される変色剤と反応し、反応部３が変色するようになる。この変色によって六価クロムの存在を検知することができる。
【００２２】
ここでは、六価クロメート皮膜６を有する評価対象４を例にしているが、六価クロムを含まないような評価対象について同条件の処理を行った場合には、通常、反応部３は変色しないため、それによってその評価対象に六価クロムが含まれていないことを知ることができる。
【００２３】
なお、反応部３の変色は、目視観察によって判別することができるほか、六価クロムの溶出量が一定レベル以上であれば、分光光度計を用いて判別することも可能である。
以上説明したように、上記のような検知体１を用いることにより、評価対象４を分解したり加工したりすることなく、検知体１を評価対象４に貼り付けるのみで、その皮膜中の六価クロムの有無を判別することができ、六価クロムの検知を非常に容易かつ迅速に行うことができるようになる。
【００２４】
三価クロムは、六価クロムに比べると、水等に溶出しにくい。そのため、検知体１を三価クロメート皮膜とされている膜の表面に貼り付ければ、その膜に六価クロムが混入しているか否かの判別をすることも可能である。
【００２５】
また、ジフェニルカルバジド溶液は、六価クロムの他に亜鉛メッキとも反応して変色する。このことから、クラック、剥離等による構造上の欠陥が存在する三価クロメート皮膜では検知体１にジフェニルカルバジド溶液と亜鉛メッキとの変色反応が生じることから、後述のように、この検知体１を三価クロメート皮膜の品質の判定に利用することも可能である（第２の実施例参照）。
【００２６】
なお、以上の説明では、層状の溶出部２と反応部３が積層された検知体１を例示したが、これらは必ずしも明確に２層に分割されていることを要せず、１層で上記のような溶出部２と反応部３の両方の機能を有する構成にすることも可能である。
【００２７】
以下、検知体の構成例について説明する。
まず、検知体の溶出部の構成について説明する。
図５は検知体の第１の構成例を示す図である。
【００２８】
図５に示す検知体１０は、その溶出部１１に空孔１１ａを設けた構成になっている。この溶出部１１の材質は、六価クロム溶出用の水や薬液と反応せず、溶出された六価クロムを固定しないものであれば、特に限定されない。
【００２９】
このような検知体１０を用いて六価クロムの検知を行う場合には、まず、検知体１０を評価対象に貼り付ける前に、その空孔１１ａ内に六価クロム溶出用の水や薬液を入れるようにする。これは、例えば、溶出部１１側から水や薬液を滴下したり、溶出部１１側を水や薬液に含浸したりすることで容易に行える。そして、その溶出部１１が密着するように検知体１０を評価対象の表面に貼り付ける。その際、検知体１０は、溶出部１１に含有されている水や薬液の表面張力によって、評価対象の表面に貼り付けられるようになる。
【００３０】
これにより、評価対象の表面に六価クロムを含有する皮膜が形成されている場合には、空孔１１ａ内の水や薬液によってその皮膜から六価クロムが溶出され、それが反応部３に到達して所定の反応が起きると、反応部３が変色する。一方、評価対象の表面に六価クロムを含有する皮膜が形成されていない場合には、通常、反応部３は変色しない。
【００３１】
なお、ここでは、溶出部１１に空孔１１ａが１つだけ形成されている構成を例示したが、このような空孔は、その内部に水や薬液を容易に入れることができれば、溶出部に複数形成されていても構わない。
【００３２】
図６は検知体の第２の構成例を示す図である。
図６に示す検知体２０は、その溶出部２１がメッシュやフィルタ等の多孔質性の材料を用いて構成されている。なお、溶出部２１には、このように多孔質性であるほか、六価クロム溶出用の水や薬液と反応せず、溶出された六価クロムを固定しない性質を有する材料が用いられる。
【００３３】
このような検知体２０を用いて六価クロムの検知を行う場合も、上記図５に示した検知体１０と同様、これを評価対象に貼り付ける前に、その溶出部２１に六価クロム溶出用の水や薬液を含浸する等して含有させるようにする。そして、その水や薬液の表面張力を利用して検知体２０を評価対象の表面に貼り付け、その反応部３の変色状態から、その評価対象の六価クロムの有無を判別する。
【００３４】
図７は検知体の第３の構成例を示す図である。
図７に示す検知体３０は、その溶出部３１が保水性を有する高分子を用いて構成されている。なお、溶出部３１には、このような保水性のほか、六価クロム溶出用の水や薬液と反応せず、溶出された六価クロムを固定しない性質を有する高分子が用いられる。
【００３５】
このような検知体３０を用いて六価クロムの検知を行う場合には、それを評価対象に貼り付ける前に、その溶出部３１に水や薬液を含浸する等して含有させ、それからその検知体３０を評価対象の表面に貼り付ける。そして、その反応部３の変色状態から、その評価対象の六価クロムの有無を判別する。
【００３６】
保水性高分子は、その分子量等を制御することにより、あらかじめ含有可能な水分量を制御することができる。これを利用すれば、溶出部３１に含有される六価クロム溶出用の水や薬液の量を制御することが可能である。溶出部３１に含有される水や薬液の量を一定に制御しておけば、評価対象が変わっても、六価クロムを溶出する際の液量を一定にすることが可能になる。
【００３７】
図８は検知体の第４の構成例を示す図である。
図８に示す検知体４０は、その溶出部４１がマイクロカプセル４１ａを用いて構成されている。なお、溶出部４１のマイクロカプセル４１ａを除く部分には、六価クロム溶出用の水や薬液を一定時間保持しておくことができ、六価クロム溶出用の水や薬液と反応せず、溶出された六価クロムを固定しないものであって、内部にマイクロカプセル４１ａを埋め込むことができるものが用いられる。
【００３８】
マイクロカプセル４１ａには、例えば、六価クロム溶出用の水や薬液を内包させることができる。マイクロカプセル４１ａには、それが破壊されることによって中の水や薬液を放出するものや、非破壊で中の水や薬液を徐々に浸み出させるもの等、種々の形態が利用可能である。
【００３９】
このような検知体４０を用いて六価クロムの検知を行う場合には、それを評価対象に貼り付ける前に、マイクロカプセル４１ａを破壊して中の水や薬液を放出させたり、マイクロカプセル４１ａから水や薬液を浸み出させたりして、評価対象の表面に貼り付ける。そして、その反応部３の変色状態から、その評価対象の六価クロムの有無を判別する。
【００４０】
マイクロカプセル４１ａを破壊して水や薬液を放出する形態では、溶出部４１に外部から水や薬液を供給して含有させるという作業が不要になるため、より簡易に評価を行うことが可能になる。また、マイクロカプセル４１ａから水や薬液を浸み出させる形態では、その現象を利用して長期的な評価を行うことが可能になる。
【００４１】
また、マイクロカプセル４１ａに水または薬液を内包させておき、検知体４０を評価対象に貼り付ける前に、薬液または水でマイクロカプセル４１ａを溶解するような構成とすることも可能である。この場合、薬液または水でマイクロカプセル４１ａが溶解されて、その薬液または水がマイクロカプセル４１ａに内包されていた水または薬液と混合されたときに、溶出部４１に所定の組成の薬液が含有されることとなるよう、制御することも可能である。また、マイクロカプセル４１ａの溶解には、薬液や水のほか、別の溶剤等を用いるようにしてもよい。
【００４２】
次に、検知体の反応部の構成について説明する。
図９は検知体の第５の構成例を示す図である。
図９に示す検知体５０は、その反応部５１が樹脂を用いて構成されており、その樹脂中にジフェニルカルバジド等の変色剤が含有されている。
【００４３】
このような反応部５１に用いられる樹脂には、六価クロムと変色剤が反応したときにその変色が識別できること、六価クロム溶出用の水や薬液を溶出部２内に一定時間保持しておけること、六価クロムや変色剤と反応しないこと、等の性質を有していることが必要になり、例えばＰＥＴ（Poly Ethylene Terephthalate）等を用いることができる。
【００４４】
なお、このような検知体５０の溶出部２には、上記図５から図８に例示した溶出部１１，２１，３１，４１を適用することが可能である。
図１０は検知体の第６の構成例を示す図である。
【００４５】
図１０に示す検知体６０は、マイクロカプセル６１を用いて構成されており、そのマイクロカプセル６１内に、ジフェニルカルバジド等の変色剤が内包されている。そして、このようなマイクロカプセル６１が溶出部２内に埋め込まれている。
【００４６】
このような検知体６０を用いて六価クロムの検知を行う場合には、マイクロカプセル６１を割る、マイクロカプセル６１から徐々に染み出させる、あるいは六価クロムの溶出に用いる水や薬液によってマイクロカプセル６１を溶解する、等の方法を用い、溶出部２内に変色剤を放出させる。これを評価対象の表面に貼り付け、変色の有無を見て、六価クロムの有無を判別する。このような構成の場合、変色剤が溶出部２内に放出されているため、評価対象から六価クロムが溶出されたときには、比較的早く変色が見られ、迅速に六価クロムを検知することが可能になる。
【００４７】
なお、このような検知体６０の溶出部２は、六価クロム溶出用の水や薬液を一定時間保持しておくことができ、六価クロム溶出用の水や薬液と反応せず、溶出された六価クロムを固定しないものであって、内部にマイクロカプセル６１を埋め込むことができるものであれば、その材質は特に限定されない。
【００４８】
次に、検知体のその他の構成例について説明する。
図１１は検知体の第７の構成例を示す図である。
図１１に示す検知体７０は、溶出部７１並びに反応部７２と、それらの周囲に設けられた接着剤層７３、および表面に設けられた透光フィルム７４を備えている。
【００４９】
溶出部７１および反応部７２にはそれぞれ、上記のような種々の形態を適用することが可能である。
接着剤層７３は、この検知体７０を評価対象の表面に強く貼り付け、かつ、その表面に透光フィルム７４を接着し、さらに、溶出部７１に含有される六価クロム溶出用の水や薬液の蒸発を防ぐ目的で設けられている。その材質は、特に限定されないが、例えば、接着剤として従来広く用いられているＰＶＡ（Poly Vinyl Alcohol）等を用いることができる。
【００５０】
透光フィルム７４は、反応部７２等を外部から保護すると共に、溶出部７１に含有される六価クロム溶出用の水や薬液の蒸発を防ぐ保護フィルムとしての役割を果たす。この透光フィルム７４は、六価クロムが検知されたときに、反応部７２の変色が容易に確認できるよう、無色透明であることが望ましく、例えば、ＰＥＴフィルム等が用いられる。
【００５１】
このような構成の検知体７０によれば、接着剤層７３の接着力によって、これを評価対象の表面により確実に密着させることができるようになる。さらに、接着剤層７３および透光フィルム７４による封止効果により、溶出部７１に含有される水や薬液の蒸発を抑え、六価クロムの検知に要する時間を長く確保することができるようになる。
【００５２】
なお、このような検知体７０は、例えば、層状の溶出部７１と反応部７２の積層体を形成して、その側面に接着剤層７３を形成し、さらに反応部７２側に透光フィルムを貼り付ける、等の方法を用いて形成することが可能である。
【００５３】
図１２は検知体の第８の構成例を示す図である。なお、図１２では、図１１に示した要素と同一の要素については同一の符号を付し、その説明の詳細は省略する。
図１２に示す検知体８０は、上記第７の構成例に示した検知体７０と同様の構成であるが、不透光材料を用いて構成された溶出部８１を有している点で、上記第７の構成例に示した検知体７０と相違している。溶出部８１には、例えば、セラミックフィルタ等を用いることができる。
【００５４】
このような構成の検知体８０によれば、溶出部８１が不透光性であるため、六価クロムが検知されたときに、反応部７２の変色の有無やその度合いを、評価対象表面の色の影響を抑えて、より明瞭に認識することができるようになる。
【００５５】
図１３は検知体の第９の構成例を示す図である。なお、図１３では、図１１に示した要素と同一または同等の要素については同一の符号を付し、その説明の詳細は省略する。
図１３に示す検知体９０は、溶出部７１ａと反応部７２で構成される六価クロム検知部のほか、溶出部７１ｂとｐＨ測定部９１で構成されるｐＨ評価部を備える点で、上記第７の構成例に示した検知体７０と相違している。六価クロム検知部とｐＨ評価部の各セル間は、接着剤層７３で隔離され、外周および表面はそれぞれ、接着剤層７３および透光フィルム７４によって封止されている。
【００５６】
ｐＨ測定部９１には、従来公知のｐＨ指示薬を用いることができ、これを樹脂に混ぜたり紙片に含ませたりすることによって構成される。
このような構成の検知体９０によれば、六価クロム検知部側で六価クロムの有無を判別することができると共に、ｐＨ評価部側で六価クロム溶出時のｐＨを測定することができるようになる。
【００５７】
図１４は検知体の第１０の構成例を示す図である。なお、図１４では、図１１に示した要素と同一または同等の要素については同一の符号を付し、その説明の詳細は省略する。
図１４に示す検知体１００は、ｐＨを調整する薬剤がそれぞれ加えられた複数の溶出部７１ｃ，７１ｄ，７１ｅ，７１ｆ，７１ｇが設けられている点で、上記第７の構成例に示した検知体７０と相違している。溶出部７１ｃ，７１ｄ，７１ｅ，７１ｆ，７１ｇと反応部７２で構成された各セル間は、互いに接着剤層７３で隔離され、外周および表面はそれぞれ、接着剤層７３および透光フィルム７４によって封止されている。
【００５８】
各溶出部７１ｃ，７１ｄ，７１ｅ，７１ｆ，７１ｇには、六価クロム溶出用の水や薬液が供給されたときに、内部の液がそれぞれ異なるｐＨになるよう、ｐＨ調整用の薬剤が加えられている。
【００５９】
このような構成の検知体１００によれば、複数のｐＨ条件での六価クロムの検知を行うことができる。したがって、例えば、いずれのｐＨ条件で六価クロムが溶出しやすいか、といった情報を取得することが可能になる。このような情報は、例えば、部品等の酸性雨等の外的環境による影響を知る上で有用である。
【００６０】
図１５は検知体の第１１の構成例を示す図である。なお、図１５では、図１３に示した要素と同一または同等の要素については同一の符号を付し、その説明の詳細は省略する。
図１５に示す検知体１１０は、溶出部７１ａ，７１ｂとは異なるｐＨ条件になるようにｐＨ調整用の薬剤が加えられた溶出部７１ｈ，７１ｉを備え、これらの各溶出部７１ｈ，７１ｉにもそれぞれ反応部７２、ｐＨ測定部９１が設けられている点で、上記第９の構成例に示した検知体９０と相違している。この検知体１１０においても、各セル間は、互いに接着剤層７３で隔離され、外周および表面はそれぞれ、接着剤層７３および透光フィルム７４によって封止されている。
【００６１】
このような構成の検知体１１０によれば、溶出部７１ａ，７１ｂとそれぞれに設けられた反応部７２およびｐＨ測定部９１によって、あるｐＨ環境での六価クロムの検知とそのときのｐＨの評価を行うことができ、溶出部７１ｈ，７１ｉとそれぞれに設けられた反応部７２およびｐＨ測定部９１によって、別のｐＨ環境での六価クロムの検知とそのときのｐＨの評価を行うことができるようになる。
【００６２】
続いて、六価クロムの検知を実施した具体例について説明する。
まず、第１の実施例について述べる。
ここでは、評価対象のサンプルとして、鉄、ガラス（ＳｉＯ2）、ステンレス（ＳＵＳ３０４）、三価クロメート皮膜および六価クロメート皮膜を用いた。なお、三価クロメート皮膜および六価クロメート皮膜は、いずれも鉄の素地層に形成された亜鉛メッキ層上に形成されている。
【００６３】
これらの各サンプルの表面にそれぞれ、平面サイズが約５ｍｍ角（縦約５ｍｍ×横約５ｍｍ）のコットンを乗せ、そのコットンに、ジフェニルカルバジド溶液（ジフェニルカルバジド：０．４ｇ，アセトン：２０ｍｌ，水：２０ｍｌ）を約０．２ｃｍ3滴下した。そして、ジフェニルカルバジド溶液を滴下して１０分後の変色状態と、そのジフェニルカルバジド溶液の乾燥後の変色状態をそれぞれ調べた。結果を表１に示す。なお、ここでは検知体としてコットンを用いており、各サンプル自体の色は、変色の有無やその度合いの判別には影響していない。
【００６４】
【表１】
0004675219.tif 000002
【００６５】
表１より、ジフェニルカルバジド溶液の滴下前は、いずれのサンプルもコットンの白色であったが、ジフェニルカルバジド溶液を滴下してから１０分後には、六価クロメート皮膜のみ薄桃色への変色が認められ、その他のサンプルについては変色は認められず、コットンの白色のままであった。
【００６６】
また、ジフェニルカルバジド溶液が乾燥した後は、六価クロメート皮膜ではさらに変色が進行し、茶紫色を呈するようになった。ジフェニルカルバジド溶液の乾燥後は、その他のサンプルについてもそれぞれ変色が認められ、鉄で薄茶紫色、ガラスで薄紫色、ステンレスで薄紫色、三価クロメート皮膜で濃紫色を呈した。ただし、変色の度合いは、六価クロメート皮膜が最も大きかった。
【００６７】
このように、コットンにジフェニルカルバジド溶液を滴下しただけの簡易な方法によっても、六価クロムの検知が可能であった。なお、ジフェニルカルバジド溶液の乾燥後は、色や変色度合いは異なるものの、すべてのサンプルが変色するようになるので、六価クロムの検知は、滴下したジフェニルカルバジド溶液が乾燥する前に行うことが望ましい。
【００６８】
次に、第２の実施例について述べる。
ここでは、評価対象のサンプルとして、鉄の素地層に形成された亜鉛メッキ試料およびその試料上の三価クロメート皮膜および六価クロメート皮膜をそれぞれ、粒度＃１０００の研磨材を用い、表面にクロメート層と亜鉛メッキ層が共存する状態になるよう研磨したものを用いた。
【００６９】
そして、そのように研磨した後の亜鉛メッキ試料および三価クロメート皮膜および六価クロメート皮膜の表面にそれぞれ、平面サイズ約５ｍｍ角のコットンを乗せ、それにジフェニルカルバジド溶液（ジフェニルカルバジド：０．４ｇ，アセトン：２０ｍｌ，水：２０ｍｌ）を約０．２ｃｍ3滴下し、滴下１０分後と乾燥後の変色状態をそれぞれ調べた。結果を表２に示す。
【００７０】
【表２】
0004675219.tif 000003
【００７１】
表２より、ジフェニルカルバジド溶液の滴下前は、いずれのサンプルもコットンの白色であったが、ジフェニルカルバジド溶液を滴下してから１０分後には、亜鉛メッキ試料、三価クロメート皮膜および六価クロメート皮膜のいずれにも紫色への変色が認められた。また、乾燥後には、亜鉛メッキ試料および三価クロメート皮膜に濃紫色への変色が、六価クロメート皮膜に茶紫色への変色が、それぞれ認められた。
【００７２】
このように、三価クロメート皮膜をある程度研磨すると、三価クロメート皮膜の下地層である亜鉛メッキが露出するため、ジフェニルカルバジド溶液が亜鉛メッキと反応して、滴下して１０分後に変色する。したがって、この検知手法は、三価クロメート皮膜のクラック、剥離等による構造上の欠陥の有無を判別する手法としても利用可能である。
【００７３】
以上説明したように、ここでは検知体をシール状に構成し、検知時にはそれを被検知体に貼り付けるようにした。これにより、被検知体を分解したり加工したりすることなく、被検知体に検知体を貼り付け、変色の目視観察等によって六価クロムを検知することが可能になる。したがって、簡易かつ効率的に六価クロムの有無を判別することができ、さらに、分析・評価の低コスト化を図れるようになる。
【００７４】
また、検知体を、三価クロメート層の欠陥の有無の判別に用いることも可能であり、それにより、三価クロメート層の品質管理を容易かつ迅速に、低コストで行うことが可能になる。
【００７５】
なお、以上の説明では、クロムの検知を例にして述べたが、鉛、水銀、カドミウム等、その他の元素の検知を行う場合にも、上記と同様の構成を有する検知体を用いて検知を行うことも可能である。すなわち、被検知体に貼り付けられたときに、その表面から所定元素を溶出し、溶出された所定元素の存在を変色等によって人為的あるいは機械的に判別できるようにした検知体を用いることにより、種々の元素を簡易に検知することが可能になる。
【００７６】
また、以上の説明では、変色の目視観察によって六価クロムを検知する例、つまり、六価クロムと反応して変色する材料で反応部を構成する例で説明したが、六価クロムと反応したことを識別できる材料であればこれに限るものではない。
【００７７】
（付記１）  六価クロムの検知に用いる検知体において、
被検知体に接触して前記被検知体から六価クロムを溶出するための溶出部と、
前記溶出部で溶出された六価クロムを検出する物質を含んだ反応部と、
を有することを特徴とする検知体。
【００７８】
（付記２）  前記物質は、六価クロムと反応して変色することを特徴とする付記１記載の検知体。
（付記３）  前記溶出部は、前記被検知体からの六価クロムの溶出に用いられる液を保持することができるように構成されていることを特徴とする付記１または２記載の検知体。
【００７９】
（付記４）  前記溶出部は、前記液を保持することのできる空孔を有していることを特徴とする付記３記載の検知体。
（付記５）  前記溶出部は、前記液を保持することのできる多孔質材料を用いて形成されていることを特徴とする付記３記載の検知体。
【００８０】
（付記６）  前記溶出部は、保水性高分子を用いて形成されていることを特徴とする付記３記載の検知体。
（付記７）  前記溶出部は、前記液を内包するマイクロカプセルを用いて形成されていることを特徴とする付記３記載の検知体。
【００８１】
（付記８）  前記反応部は、透光材料を用いて形成されていることを特徴とする付記１記載の検知体。
（付記９）  前記溶出部は、不透光材料を用いて形成されていることを特徴とする付記８記載の検知体。
【００８２】
（付記１０）  前記反応部は、前記物質が含有された樹脂によって構成されていることを特徴とする付記１または２記載の検知体。
（付記１１）  前記反応部は、前記物質が内包されたマイクロカプセルであることを特徴とする付記１または２記載の検知体。
【００８３】
（付記１２）  前記溶出部および前記反応部は、前記溶出部の前記被検知体との接触面を残して周囲を封止されていることを特徴とする付記１記載の検知体。
（付記１３）  前記被検知体から六価クロムを溶出する際のｐＨを測定するためのｐＨ測定部を有することを特徴とする付記１または２記載の検知体。
【００８４】
（付記１４）  前記被検知体から六価クロムを溶出する際のｐＨが前記溶出部と異なる他の溶出部を１または２以上有していることを特徴とする付記１または２記載の検知体。
（付記１５）  前記溶出部で前記被検知体から六価クロムを溶出する際のｐＨを測定するためのｐＨ測定部と、前記他の溶出部で前記被検知体から六価クロムを溶出する際のｐＨを測定するための他のｐＨ測定部と、を有していることを特徴とする付記１４記載の検知体。
【００８５】
（付記１６）  前記溶出部の周囲に前記被検知体に接着する接着剤層を有していることを特徴とする付記１記載の検知体。
（付記１７）  六価クロムの検知方法において、
被検知体に接触して前記被検知体から六価クロムを溶出するための溶出部と、
前記溶出部で溶出された六価クロムを検出する物質を含んだ反応部と、
を有する検知体を用い、
前記検知体の前記溶出部を前記被検知体に接触させ、前記反応部での変色の有無によって前記被検知体の六価クロムの有無を判別することを特徴とする検知方法。
【００８６】
（付記１８）  前記物質は、六価クロムと反応して変色することを特徴とする付記１７記載の検知方法。
【図面の簡単な説明】
【００８７】
【図１】検知体の概略図である。
【図２】検知体貼付時の概略図である。
【図３】六価クロム溶出時の概略図である。
【図４】反応部変色時の概略図である。
【図５】検知体の第１の構成例を示す図である。
【図６】検知体の第２の構成例を示す図である。
【図７】検知体の第３の構成例を示す図である。
【図８】検知体の第４の構成例を示す図である。
【図９】検知体の第５の構成例を示す図である。
【図１０】検知体の第６の構成例を示す図である。
【図１１】検知体の第７の構成例を示す図である。
【図１２】検知体の第８の構成例を示す図である。
【図１３】検知体の第９の構成例を示す図である。
【図１４】検知体の第１０の構成例を示す図である。
【図１５】検知体の第１１の構成例を示す図である。
【符号の説明】
【００８８】
１，１０，２０，３０，４０，５０，６０，７０，８０，９０，１００，１１０  検知体
２，１１，２１，３１，４１，７１，７１ａ，７１ｂ，７１ｃ，７１ｄ，７１ｅ，７１ｆ，７１ｇ，７１ｈ，７１ｉ，８１  溶出部
３，５１，７２  反応部
４  評価対象
５  下地層
６  六価クロメート皮膜
１１ａ  空孔
４１ａ，６１  マイクロカプセル
７３  接着剤層
７４  透光フィルム
９１  ｐＨ測定部
【図１】
0004675219.tif 000004
【図２】
0004675219.tif 000005
【図３】
0004675219.tif 000006
【図４】
0004675219.tif 000007
【図５】
0004675219.tif 000008
【図６】
0004675219.tif 000009
【図７】
0004675219.tif 000010
【図８】
0004675219.tif 000011
【図９】
0004675219.tif 000012
【図１０】
0004675219.tif 000013
【図１１】
0004675219.tif 000014
【図１２】
0004675219.tif 000015
【図１３】
0004675219.tif 000016
【図１４】
0004675219.tif 000017
【図１５】
0004675219.tif 000018